(57)【要約】【課題】着用中の吸収体の保形性に優れ、液拡散性が向上し、吸収体の利用効率が向上する吸収性物品を提供すること。【解決手段】本発明の吸収性物品１は、吸収性コア４０と、該吸収性コア４０を被覆するコアラップシート４１とを具備する。吸収性コア４０は、厚み方向に貫通する非積繊部４８を有する。コアラップシート４１は、肌側コアラップシート４１Ｕ及び非肌側コアラップシート４１Ｄを有する。肌側コアラップシート４１Ｕ及び非肌側コアラップシート４１Ｄは、内面側に配され且つ非熱可塑性の親水性繊維４５を主体として構成された親水性繊維層４３と、外面側に配され且つ熱可塑性合成繊維４４を主体として構成された合成繊維層４２とを有する積層シートである。吸収性コア４０の非積繊部４８においては、肌側コアラップシート４１Ｕと非肌側コアラップシート４１Ｄとが圧密部４６を介して互いに一体とされている。【選択図】図５
2019042400.tif 000002
【特許請求の範囲】
【請求項１】
液保持性の吸収性コアと該吸収性コアを被覆するコアラップシートとを有する吸収体を具備し、着用者の腹側から股間部を介して背側に延びる縦方向とこれに直交する横方向とを備えると共に、該股間部に配される股下部並びにその前後に延在する腹側部及び背側部を備える吸収性物品であって、
前記吸収性コアは、厚み方向に貫通する非積繊部を有し、
前記コアラップシートは、前記吸収性コアの肌対向面を被覆する肌側コアラップシートと、該吸収性コアの非肌対向面を被覆する非肌側コアラップシートとを有し、
前記肌側コアラップシート及び前記非肌側コアラップシートは、それぞれ、前記吸収性コアに当接する内面側に配され且つ非熱可塑性の親水性繊維を主体として構成された親水性繊維層と、該親水性繊維層に当接する外面側に配され且つ熱可塑性合成繊維を主体として構成された合成繊維層とを有する積層シートであり、
前記吸収性コアの前記非積繊部においては、前記肌側コアラップシートと前記非肌側コアラップシートとが圧密部を介して互いに一体とされている、吸収性物品。
【請求項２】
前記非積繊部の前記圧密部においては、前記肌側コアラップシートの前記親水性繊維層と前記非肌側コアラップシートの前記親水性繊維層とが当接しており、
前記肌側コアラップシートにおいては前記親水性繊維層を構成する前記非熱可塑性の親水性繊維が外面側の前記合成繊維層を通り抜けて前記吸収体の肌対向面側に露出し、
前記非肌側コアラップシートにおいては前記親水性繊維層を構成する前記非熱可塑性の親水性繊維が外面側の前記合成繊維層を通り抜けて前記吸収体の非肌対向面側に露出している、請求項１に記載の吸収性物品。
【請求項３】
前記肌側コアラップシート及び前記非肌側コアラップシートの前記親水性繊維層は、構成する前記非熱可塑性の親水性繊維に、親水性の熱可塑性合成繊維を含んでおり、
前記非積繊部の前記圧密部においては、前記肌側コアラップシートの前記親水性繊維層及び前記合成繊維層と、前記非肌側コアラップシートの前記親水性繊維層及び前記合成繊維層とが溶融一体化して接合されている、請求項１又は２に記載の吸収性物品。
【請求項４】
前記肌側コアラップシート及び前記非肌側コアラップシートそれぞれにおいて、
前記合成繊維層を構成する前記熱可塑性合成繊維は、その親水度が、前記親水性繊維層を構成する前記非熱可塑性の親水性繊維の親水度よりも低い、請求項１〜３の何れか１項に記載の吸収性物品。
【請求項５】
前記非積繊部は、前記吸収性コアの少なくとも前記股下部に配され、縦方向に延在している、請求項１〜４の何れか１項に記載の吸収性物品。
【請求項６】
前記吸収体を平面視して、前記非積繊部の面積に対する、前記圧密部の面積の割合は、１０％以上８０％以下であり、前記圧密部の形状のパターンは、円形若しくは多角形から形成されるドット状、帯状、又はこれらを組み合わせたパターンであり、縦方向に連続或いは分散して配されている、請求項１〜５の何れか１項に記載の吸収性物品。
【請求項７】
前記肌側コアラップシート及び前記非肌側コアラップシートは、それぞれ、スパンボンド不織布又はスパンボンド−メルトブローン−スパンボンド不織布を含んで構成され、且つ該不織布を構成する繊維の平均繊維間距離が１０μｍ以上２００μｍ以下である、請求項１〜６の何れか１項に記載の吸収性物品。
【請求項８】
前記肌側コアラップシート及び前記非肌側コアラップシートの前記親水性繊維層は、構成する前記非熱可塑性の親水性繊維に、パルプ、コットン、又はレーヨンを含んでいる、
請求項１〜７の何れか１項に記載の吸収性物品。
【請求項９】
前記吸収性コアは、吸水性ポリマーを含み、
前記吸水性ポリマーとセルロース系繊維との含有質量比は、前者：後者＝１：１．５〜１：０である、請求項１〜８の何れか１項に記載の吸収性物品。
【発明の詳細な説明】
【技術分野】
【０００１】
本発明は、使い捨ておむつ等の吸収性物品に関する。
【背景技術】
【０００２】
使い捨ておむつなどの吸収性物品として、一般的に、肌対向面を形成する液透過性の表面シート、非肌対向面を形成する液不透過性の裏面シート及びこれら両シート間に配置された吸収体を具備し、該吸収体が、木材パルプや吸水性ポリマー等の吸収性材料を含む吸収性コアと、該吸収性コアの外面を被覆するコアラップシートとからなるものが知られている。
【０００３】
コアラップシートは、吸収体の製造時には吸収性材料を受けるためのシートとして働き、製造後には吸収性コアを包んで形状化する役割等を果たす。コアラップシートとしては、薄葉紙、吸収紙等の透水性シートを用いるのが一般的であるところ、体液吸収後の吸収体の強度向上の観点から、本出願人は、先に、不織布製の透水性シートを用いることを提案した（特許文献１及び２）。
【０００４】
特許文献１には、液保持性の吸収性コアに非積繊部を設け、該非積繊部において、吸収性コアを覆う肌側のコアラップシートと非肌側のコアラップシートとが接合している吸収体を備える吸収性物品が記載されている。特許文献１には、コアラップシートとして、親水化処理が施された繊維からなる親水性不織布を用いることが記載されている。
【０００５】
また、特許文献２には、吸収性コアを被覆するコアラップシートを、液透過速度が互いに異なる不織布製の第１層及び不織布製の第２層からなる２層構造とすることが記載されている。
【先行技術文献】
【特許文献】
【０００６】
【特許文献１】特開２０１６−８３１９４号公報
【特許文献２】特開２０１３−１８０１７１号公報
【発明の概要】
【発明が解決しようとする課題】
【０００７】
特許文献１に記載の吸収性物品によれば、吸収体の保形性に優れ、着用中に吸収体が壊れ難く、使用感が向上する。また、特許文献２に記載の吸収性物品によれば、液透過性及び液拡散性が向上し、吸収体の利用効率が向上する。しかし、着用中の吸収体の保形性に優れ、液拡散性を更に向上させ、吸収体の利用効率を更に向上させたいとのニーズがあった。尚、特許文献１には、コアラップシートに、多層構造の不織布を用いることに関して、何ら記載されていない。また、特許文献２には、コアラップシートに多層構造の不織布を用いることが記載されているが、各層を構成する繊維について、改善の余地があった。
【０００８】
したがって本発明は、前述した従来技術が有する欠点を解消し得る吸収性物品を提供することにある。
【課題を解決するための手段】
【０００９】
本発明は、液保持性の吸収性コアと該吸収性コアを被覆するコアラップシートとを有する吸収体を具備し、着用者の腹側から股間部を介して背側に延びる縦方向とこれに直交する横方向とを備えると共に、該股間部に配される股下部並びにその前後に延在する腹側部
及び背側部を備える吸収性物品であって、前記吸収性コアは、厚み方向に貫通する非積繊部を有し、前記コアラップシートは、前記吸収性コアの肌対向面を被覆する肌側コアラップシートと、該吸収性コアの非肌対向面を被覆する非肌側コアラップシートとを有し、前記肌側コアラップシート及び前記非肌側コアラップシートは、それぞれ、前記吸収性コアに当接する内面側に配され且つ非熱可塑性の親水性繊維を主体として構成された親水性繊維層と、該親水性繊維層に当接する外面側に配され且つ熱可塑性合成繊維を主体として構成された合成繊維層とを有する積層シートであり、前記吸収性コアの前記非積繊部においては、前記肌側コアラップシートと前記非肌側コアラップシートとが圧密部を介して互いに一体とされている吸収性物品である。
【発明の効果】
【００１０】
本発明によれば、着用中の吸収体の保形性に優れ、液拡散性が更に向上し、吸収体の利用効率が更に向上する吸収性物品が提供される。
【図面の簡単な説明】
【００１１】
【図１】図１は、本発明の吸収性物品の一実施形態である展開型使い捨ておむつの肌対向面即ち表面シート側を模式的に示す平面図であり、各部の弾性部材を伸張させて平面状に拡げた展開状態における平面図である。
【図２】図２は、図１のＩＩ−ＩＩ線断面を模式的に示す横断面図である。
【図３】図３は、図１に示す使い捨ておむつの備える吸収体の平面図である。
【図４】図４は、図３のＩＶ−ＩＶ線断面を模式的に示す横断面図である。
【図５】図５は、図１に示す使い捨ておむつの備える吸収体における圧密部の厚み方向に沿う断面を模式的に示す断面図である。
【図６】図６（ａ）及び図６（ｂ）は、それぞれ、本発明に係る吸収体における圧密部の他のパターンを模式的に示す平面図である。
【発明を実施するための形態】
【００１２】
以下、本発明の吸収性物品を、その好ましい一実施形態である展開型使い捨ておむつの一例に基づき図面を参照して説明する。図１及び図２には、本実施形態の展開型使い捨ておむつ１が示されている。おむつ１は、液保持性の吸収性コア４０と吸収性コア４０を被覆するコアラップシート４１とを有する吸収体４を具備する。おむつ１は、着用者の腹側から股間部を介して背側に延びる縦方向Ｘとこれに直交する横方向Ｙとを備えると共に、該股間部に配される股下部１Ｍ並びにその前後に延在する腹側部１Ｆ及び背側部１Ｒを備える。腹側部１Ｆ、股下部１Ｍ及び背側部１Ｒは、おむつ１を縦方向Ｘに三等分した場合の各領域に相当する。股下部１Ｍは、おむつ１の着用時に着用者のペニス、肛門等の排泄部に対向配置される排泄部対向部を有しており、該排泄部対向部は通常、おむつ１の縦方向Ｘの中央部又はその近傍に位置している。尚、縦方向Ｘ及び横方向Ｙからなる面方向に直交する垂直方向である厚み方向をＺ方向として説明する。
【００１３】
おむつ１は、図１及び図２に示すように、吸収性コア４０を有する吸収体４と、吸収体４の肌対向面側に配され、吸収体４よりも着用者の肌に近くに位置して着用時に着用者の肌と接触し得る液透過性の表面シート２と、吸収体４の非肌対向面側に配され、吸収体４よりも着用者の肌から遠くに位置する液不透過性ないし撥水性の裏面シート３とを具備している。おむつ１は、図１に示す如き平面視において、股下部１Ｍに位置する縦方向Ｘの中央部が内方に括れ且つ一方向即ち縦方向Ｘに長い、縦長の砂時計状をなしている。表面シート２及び裏面シート３は、それぞれ、両シート２，３間に介在配置された吸収体４よりも大きな寸法を有し、図１に示す如き展開且つ伸張状態のおむつ１の外形を形成している。
【００１４】
尚、本明細書において、「肌対向面」は、吸収性物品又はその構成部材（例えば吸収性
コア４０）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側（着衣側）に向けられる面、即ち相対的に着用者の肌から遠い側である。尚、ここでいう「着用時」は、通常の適正な着用位置が維持された状態を意味する。
【００１５】
腹側部１Ｆ及び背側部１Ｒそれぞれのウエスト部、即ち縦方向Ｘの端部における表面シート２と裏面シート３との間には、帯状の弾性部材１１が、おむつ１の横方向Ｙの略全長に亘って横方向Ｙに伸長状態で固定されており、これにより、おむつ１の着用時における該ウエスト部には、弾性部材１１の収縮によりウエストギャザーが形成される。また、背側部１Ｒにおける着用者の胴周りに対応する胴周り部における表面シート２と裏面シート３との間には、糸状の弾性部材１２が横方向Ｙに伸長状態で複数固定されており、これにより、おむつ１の着用時における該胴周り部には、弾性部材１２の収縮により胴周りギャザーが形成される。また、おむつ１の表面シート２側即ち肌対向面側における縦方向Ｘに沿う左右両側には、それぞれサイドシート５が配されている。サイドシート５は、縦方向Ｘに沿う内側縁部と、該内側縁部よりも横方向Ｙの外方に位置して縦方向Ｘに沿う外側縁部とを有し、図１に示す如き平面視において、該内側縁部は吸収体４と重なり、該外側縁部は吸収体４の縦方向Ｘに沿う側縁から横方向Ｙの外方に延出し、図２に示すように、裏面シート３と接合されている。着用者の脚周りに配される左右のレッグ部におけるサイドシート５と裏面シート３との間には、糸状の弾性部材１３が縦方向Ｘに沿って伸長状態で固定されており、これにより、おむつ１の着用時における該レッグ部には、弾性部材１３の収縮により一対のレッグギャザーが形成される。また、サイドシート５の内側縁部には、糸状の弾性部材１４が縦方向Ｘに沿って伸長状態で固定されていると共に、該内側縁部は、少なくとも股下部１Ｍ、具体的には例えば、股下部１Ｍ並びに腹側部１Ｆ及び背側部１Ｒにおける股下部１Ｍ寄りの部分においては、表面シート２をはじめとするおむつ１の他の構成部材と非接合の自由端部とされ、腹側部１Ｆ及び背側部１Ｒにおける縦方向Ｘの前後端部においては、表面シート２に接合されている（図示せず）。斯かるサイドシート５の構成により、おむつ１の着用時には縦方向Ｘに弾性部材１４の収縮力が働き、サイドシート５は、少なくとも内側縁部が自由端部とされている領域である股下部１Ｍにおいて、裏面シート３との接合部を起点として着用者の肌に向かって起立し、左右一対の防漏カフが形成される。表面シート２、裏面シート３、吸収体４、サイドシート５及び各弾性部材１１〜１４は、ホットメルト接着剤等の公知の接合手段により互いに接合されている。
【００１６】
図１に示すように、おむつ１の背側部１Ｒの縦方向Ｘに沿う両側縁部には、一対のファスニングテープ６，６が設けられている。ファスニングテープ６には、機械的面ファスナーのオス部材からなる止着部６１が取り付けられている。また、おむつ１の腹側部１Ｆの非肌対向面には、機械的面ファスナーのメス部材からなる被止着領域７が形成されている。被止着領域７は、腹側部１Ｆの非肌対向面を形成する裏面シート３の非肌対向面に、機械的面ファスナーのメス部材を公知の接合手段、例えば接着剤やヒートシール等で接合固定して形成されており、ファスニングテープ６の止着部６１を着脱自在に止着可能になされている。
【００１７】
表面シート２としては、使い捨ておむつ等の吸収性物品に従来使用されている各種のものを特に制限なく用いることができ、尿や便などの体液を透過し得る液透過性シートであることを前提として、合成繊維又は天然繊維からなる織布や不織布、多孔性シート等を用いることができる。表面シート２の一例として、コットン等の天然繊維を材料とする不織布や、各種合成繊維に親水化処理を施したものを材料とする不織布を用いることができる。例えば、芯成分にポリプロピレンやポリエステル、鞘成分にポリエチレンを用いた、芯鞘構造型（サイドバイサイド型も含む）複合繊維をカーディングによりウエブ化した後、エアスルー法によって不織布（この後所定箇所に開孔処理を施しても良い）としたものが
挙げられる。また、透液性の高さの点（ドライ感）から、低密度ポリエチレン等のポリオレフィンからなる開孔シートも好ましく用いることができる。
裏面シート３としては、使い捨ておむつ等の吸収性物品に従来使用されている各種のものを特に制限なく用いることができ、液不透過性（撥水性を含む）で、且つ透湿性のものが好ましく用いられる。具体的に十分な水蒸気透過性を得るために、炭酸カルシウム等のフィラーからなる微粉を分散させたポリエチレン等の合成樹脂製のフィルムを延伸し、微細な孔を設けた多孔質フィルムは、裏面シート３として好適に使用できる。
サイドシート５としては、裏面シート３として使用可能なものを用いることができる。
【００１８】
吸収体４は、図２及び図３に示すように、液保持性の吸収性コア４０と、吸収性コア４０を被覆するコアラップシート４１とを含んで構成されている。吸収性コア４０とコアラップシート４１との間は、後述する非積繊部４８を除き、ホットメルト接着剤等の公知の接合手段により接合されている。吸収体４を構成する吸収性コア４０は、図１及び図３に示す如き平面視において、股下部１Ｍに位置する縦方向Ｘの中央部が内方に括れた砂時計状で且つ縦方向Ｘに長い縦長の形状を有している。
【００１９】
吸収性コア４０は吸収性材料を主体として構成され、吸収性コア４０における吸収性材料の含有量は通常ほぼ１００質量％である。吸収性材料としては、使い捨ておむつ等の吸収性物品に従来使用されている各種のものを特に制限なく用いることができ、例えば、木材パルプ等のセルロース系繊維、親水化剤により処理された合繊繊維等の親水性繊維や吸水性ポリマーが挙げられる。吸収性コア４０の構成として、親水性繊維の積繊体、あるいは該積繊体に吸水性ポリマーを担持させた構成、あるいは吸水性ポリマーのみからなる構成を例示できる。
【００２０】
吸収性コア４０は、厚み方向Ｚに貫通する非積繊部４８を有している。非積繊部４８は、少なくとも股下部１Ｍに配されていることが好ましく、おむつ１では、図１に示す如き平面視において、股下部１Ｍ全域を含んで、股下部１Ｍから腹側部１Ｆの一部に亘り且つ股下部１Ｍから背側部１Ｒの一部に亘って、縦方向Ｘに延在している。ここで、非積繊部４８が少なくとも股下部１Ｍに配されているとは、縦方向Ｘに延びる非積繊部４８が、股下部１Ｍに少しでもかかっていることを意味する。また、非積繊部４８には、吸収性コア４０を形成する吸収性材料が全く存在しないことが好ましい。おむつ１では、図１及び図２に示すように、非積繊部４８が、２本配されている。一対の非積繊部４８，４８は、それぞれ、股下部１Ｍ全域を含んで、縦方向Ｘに平行に、帯状に延びて形成されている。
【００２１】
非積繊部４８を除く吸収性コア４０の坪量は、おむつ１の着用時の違和感を抑制し、フィット性を向上させる観点から、５０ｇ／ｍ2以上５５０ｇ／ｍ2以下であることが好ましく、１００ｇ／ｍ2以上５００ｇ／ｍ2以下であることが更に好ましい。
非積繊部４８の面積（おむつ１では２本の非積繊部４８の合計面積）（Ｓ１）は、同様な観点から、５ｃｍ2以上であることが好ましく、１０ｃｍ2以上であることが更に好ましく、６０ｃｍ2以下であることが好ましく、５０ｃｍ2以下であることが更に好ましく、具体的には、５ｃｍ2以上６０ｃｍ2以下であることが好ましく、１０ｃｍ2以上５０ｃｍ2以下であることが更に好ましい。ここで、各非積繊部４８の面積は、吸収性コア４０を平面視して、非積繊部４８の輪郭で囲まれた部分の面積を意味する。
【００２２】
おむつ１では、吸収性コア４０を図３に示す如き平面視して、吸収性コア４０の面積（表面積）（Ｓ０）に対する非積繊部４８の面積（Ｓ１）の割合（（Ｓ１／Ｓ０）×１００）は、おむつ１の着用時の違和感を抑制し、フィット性を向上させ、体液の縦方向Ｘへの拡散が促進され易く、さらっと感が向上するとともに、吸収体４の利用効率の向上により体液の漏れの抑制向上の観点から、２％以上であることが好ましく、４％以上であることが更に好ましく、２５％以下であることが好ましく、２０％以下であることが更に好まし
く、具体的には、２％以上２５％以下であることが好ましく、４％以上２０％以下であることが更に好ましい。ここでいう、吸収性コア４０の面積（表面積）（Ｓ０）とは、吸収性コア４０を平面視したときの吸収性コア４０全体の面積をいい、吸収性コア４０に含まれる非積繊部４８の面積（Ｓ１）を含むものとする。
【００２３】
コアラップシート４１は、図２〜図４に示すように、吸収性コア４０の肌対向面を被覆する肌側コアラップシート４１Ｕと、吸収性コア４０の非肌対向面を被覆する非肌側コアラップシート４１Ｄとを有している。肌側コアラップシート４１Ｕ及び非肌側コアラップシート４１Ｄは、それぞれ別のシートで形成されていてもよいが、おむつ１では、１枚のコアラップシート４１で形成されている。具体的には、１枚のコアラップシート４１は、縦方向Ｘにおいては、吸収性コア４０の縦方向Ｘの長さ以上の長さであり、横方向Ｙにおいては、図２に示すように、吸収性コア４０の肌対向面を被覆し、更に、該コアラップシート４１の縦方向Ｘに沿う両側部が吸収性コア４０の非肌対向面側に巻き込まれ、吸収性コア４０の非肌対向面の横方向Ｙ中央部で重なり合うようにして、吸収性コア４０を包み込んでいる。このように吸収性コア４０を包み込んだ１枚のコアラップシート４１において、吸収性コア４０の肌対向面を被覆するシート部分が肌側コアラップシート４１Ｕとなり、吸収性コア４０の非肌対向面を被覆するシート部分が非肌側コアラップシート４１Ｄとなる。
【００２４】
肌側コアラップシート４１Ｕ及び非肌側コアラップシート４１Ｄは、それぞれ、図４に示すように、吸収性コア４０に当接する内面側に配され且つ非熱可塑性の親水性繊維４５を主体として構成された親水性繊維層４３と、親水性繊維層４３に当接する外面側に配され且つ熱可塑性合成繊維４４を主体として構成された合成繊維層４２とを有する積層シートである。吸収性コア４０と、吸収性コア４０の肌対向面側に配された肌側コアラップシート４１Ｕと、吸収性コア４０の非肌対向面側に配された非肌側コアラップシート４１Ｄとの厚み方向（Ｚ方向）に沿う断面が示されている。
【００２５】
合成繊維層４２は熱可塑性合成繊維４４を主体とし、親水性繊維層４３は非熱可塑性の親水性繊維４５を主体として構成されている。合成繊維層４２は、熱可塑性合成繊維４４を少なくとも４０質量％以上含有し、熱可塑性合成繊維４４の含有量は合成繊維層４２の全質量に対して１００質量％でも良い。また、親水性繊維層４３は、非熱可塑性の親水性繊維４５を少なくとも５０質量％以上含有し、非熱可塑性の親水性繊維４５の含有量は親水性繊維層４３の全質量に対して１００質量％でも良い。
【００２６】
肌側コアラップシート４１Ｕは、図４に示すように、着用者の肌から相対的に近く、吸収性コア４０の外面側に配される合成繊維層４２と、着用者の肌から相対的に遠く、吸収性コア４０に当接する内面側の親水性繊維層４３との積層構造（２層構造）を含んで構成されている。肌側コアラップシート４１Ｕの合成繊維層４２は表面シート２に対向配置され、親水性繊維層４３は吸収性コア４０に対向配置されている。合成繊維層４２と親水性繊維層４３とは、少なくとも後述する圧密部４６を介して一体とされており、その製法によってはさらに、両層４２，４３の構成繊維どうしの絡み合い、接着剤などの接合手段などの他の一体化手段によっても一体とされ得る。
【００２７】
非肌側コアラップシート４１Ｄは、図４に示すように、着用者の肌から相対的に遠く、吸収性コア４０の外面側に配される合成繊維層４２と、着用者の肌から相対的に近く、吸収性コア４０に当接する内面側の親水性繊維層４３との積層構造（２層構造）を含んで構成されている。非肌側コアラップシート４１Ｄの合成繊維層４２は裏面シート３に対向配置され、親水性繊維層４３は吸収性コア４０に対向配置されている。合成繊維層４２と親水性繊維層４３とは、少なくとも後述する圧密部４６を介して一体とされており、その製法によってはさらに、両層４２，４３の構成繊維どうしの絡み合い、接着剤などの接合手
段などの他の一体化手段によっても一体とされ得る。
【００２８】
おむつ１のコアラップシート４１では、合成繊維層４２及び親水性繊維層４３は何れも繊維集合体である。斯かる繊維集合体の形態は特に制限されず、例えば不織布、織布、紙が挙げられる。典型的な形態は、合成繊維層４２が不織布、親水性繊維層４３が紙である。尚、図４及び図５では理解を容易にする観点から、熱可塑性合成繊維４４を相対的に細い線で、非熱可塑性の親水性繊維４５を相対的に太い線で表示しているが、実際の繊維の太さとは無関係である。
【００２９】
肌側コアラップシート４１Ｕ及び非肌側コアラップシート４１Ｄは、それぞれ、合成繊維層４２を構成する不織布を含んで構成されている。合成繊維層４２を構成する不織布としては、各種製法によるものを特に制限なく用いることができ、例えば、スパンボンド不織布、メルトブローン不織布、スパンボンド−メルトブローン−スパンボンド不織布などが挙げられ、更に、エアスルー不織布、スパンレース不織布、レジンボンド不織布、ニードルパンチ不織布などが挙げられる。これらの不織布を２種以上組み合わせた積層体や、これらの不織布とフィルム等とを組み合わせた積層体を用いることもできる。これらの不織布の中でも、スパンボンド不織布及びスパンボンド−メルトブローン−スパンボンド不織布は、エアスルー不織布などに比して、吸収性コア４０に含まれる吸水性ポリマーなどの吸収性材料の漏れ出しを防止する効果に優れるため好ましい。同様な観点から、スパンボンド不織布、又はスパンボンド−メルトブローン−スパンボンド（ＳＭＳ）不織布の平均繊維間距離は、好ましくは１０μｍ以上、さらに好ましくは２０μｍ以上、そして、好ましくは２００μｍ以下、さらに好ましくは１８０μｍ以下である。平均繊維間距離は下記方法により測定される。尚、該平均繊維間距離は、圧密部４６以外の部分で測定する。
【００３０】
＜合成繊維層４２を構成する不織布の平均繊維間距離の測定方法＞
不織布、紙等の繊維集合体の平均繊維間距離は、Ｗｒｏｔｎｏｗｓｋｉの仮定に基づく下記式（１）により求められる。下記式（１）は一般に、繊維集合体の繊維間距離を求める際に用いられる。Ｗｒｏｔｎｏｗｓｋｉの仮定の下では、繊維は円柱状であり、それぞれの繊維は交わることなく規則正しく並んでいる。
測定対象のシート（肌側コアラップシート４１Ｕ又は非肌側コアラップシート４１Ｄ）が単層構造の場合、その単層構造のシートの平均繊維間距離は下記式（１）で求められる。
測定対象のシートがＳＭＳ不織布の如き多層構造の場合、その多層構造のシートの平均繊維間距離は以下の手順に従って求められる。
まず、下記式（１）により、多層構造を構成する各層の平均繊維間距離を算出する。その際、下記式（１）で用いる厚みｔ、坪量Ｗ、繊維密度ρ及び繊維径Ｄは、それぞれ、測定対象の層についてのものを用い、厚みｔについては、測定対象の層の厚み方向に沿う断面の顕微鏡観察により測定する。厚みｔ、坪量Ｗ及び繊維径Ｄは、それぞれ、複数の測定点における測定値の平均値である。坪量Ｗ（ｇ／ｍ2）は、測定対象のシートを所定の大
きさにカットし、重量測定後に、その重量測定値を、該所定の大きさから求まる面積で除することで求められる。繊維密度ρ（ｇ／ｃｍ3）は、密度勾配管を使用して、ＪＩＳ  
Ｌ１０１５化学繊維ステープル試験方法に記載の密度勾配管法の測定方法に準じて測定する（ＵＲＬはｈｔｔｐ：／／ｋｉｋａｋｕｒｕｉ．ｃｏｍ／ｌ／Ｌ１０１５−２０１０−０１．ｈｔｍｌ、書籍ならＪＩＳハンドブック繊維−２０００、（日本規格協会）のＰ．７６４〜７６５に記載）。繊維径Ｄ（μｍ）は、走査型電子顕微鏡（セイコーインスツルメンツ株式会社製ＤＳＣ６２００）を用いて、カットした繊維の繊維断面を１０本測定し、その平均値を繊維径とする。
次に、各層の平均繊維間距離に、多層構造全体の厚みに占める該層の厚みの割合を乗じ、さらに、そうして得られた各層ごとの数値を合計することで、目的とする多層構造のシートの構成繊維の平均繊維間距離が求められる。例えば、２層のＳ層と１層のＭ層とから
なる３層構造のＳＭＳ不織布において、２層のＳ層をまとめて１つの層として扱い、３層構造全体の厚みｔが０．１１ｍｍ、Ｓ層の厚みｔが０．１ｍｍ、Ｓ層の平均繊維間距離ＬＳが４７．８μｍ、Ｍ層の厚みｔが０．０１ｍｍ、Ｍ層の平均繊維間距離ＬＳが３．２μｍの場合、斯かるＳＭＳ不織布の構成繊維の平均繊維間距離は、４３．８μｍ〔＝（４７．９×０．１＋３．２×０．０１）／０．１１〕となる。
【００３１】
【数１】
2019042400.tif 000003
【００３２】
前記の好ましい肌側コアラップシート４１Ｕ及び非肌側コアラップシート４１Ｄは、平均繊維間距離が前記範囲内にあるスパンボンド不織布又はＳＭＳ不織布からなる、合成繊維層４２を具備し、この合成繊維層４２の主たる構成繊維である熱可塑性合成繊維４４と、木材パルプ等の非熱可塑性の親水性繊維４５とが絡み合って構成されている。前記合成繊維層４２の平均繊維間距離が大きすぎると、肌側コアラップシート４１Ｕ及び非肌側コアラップシート４１Ｄによる吸収性コア４０からの吸収性材料の漏れ出し防止効果が低減し、特に該吸収性材料として粒径の小さな吸水性ポリマーが使用されている場合には該粒子が外部に漏れ出すおそれがある。
【００３３】
肌側コアラップシート４１Ｕ及び非肌側コアラップシート４１Ｄの合成繊維層４２として、スパンボンド不織布又はＳＭＳ不織布を採用した理由は、コアラップシートに適した強度と繊維間距離を両立し、吸収性能に優れ、液戻りを発生し難くするためである。これら不織布の主たる構成繊維である熱可塑性合成繊維４４としては、親水化処理が施されていない合成繊維（例えばポリプロピレン繊維）を例示できる。肌側コアラップシート４１Ｕ及び非肌側コアラップシート４１Ｄそれぞれの合成繊維層４２の坪量は、好ましくは０．１ｇ／ｍ2以上、さらに好ましくは０．３ｇ／ｍ2以上、そして、好ましくは１０ｇ／ｍ2以下、さらに好ましくは８ｇ／ｍ2以下である。
【００３４】
熱可塑性合成繊維４４の素材である熱可塑性樹脂としては、不織布などの構成繊維に通常用いられているものを特に制限なく用いることができ、例えば、ポリエチレン、ポリプロピレン、ポリブテン−１、ポリペンテン−１、及びこれらのランダム又はブロック共重合体等のポリオレフィン；ポリエチレンテレフテレート、ポリブチレンテレフタレート等のポリエステル；ナイロン−６、ナイロン−６６等のポリアミドが挙げられる。熱可塑性合成繊維４４は、単一の熱可塑性樹脂を用いて形成された単一繊維でもよく、２種以上の熱可塑性樹脂を用いて形成された複合繊維でもよい。複合繊維としては、例えば、芯鞘型繊維、サイドバイサイド型繊維、分割型繊維、交互配列型繊維、海島型繊維が挙げられる。合成繊維層４２には、２種類以上の熱可塑性合成繊維４４が含有されていてもよい。これらの中でも特に、ポリエチレン、ポリプロピレンは、安価で比較的低融点のため熱可塑性合成繊維４４として好ましく用いられる。
【００３５】
肌側コアラップシート４１Ｕ及び非肌側コアラップシート４１Ｄは、それぞれ、親水性繊維層４３を構成する非熱可塑性の親水性繊維４５として、熱可塑性を有しないことを前提として、吸収性物品に従来使用されている各種の親水性繊維を特に制限なく用いることができ、典型的なものはセルロース繊維である。セルロース繊維としては、例えば、針葉樹クラフトパルプ、広葉樹クラフトパルプ等の木材パルプやコットンパルプ、ワラパルプ等の非木材パルプ等の天然セルロース繊維；レーヨン、キュプラ等の再生セルロース繊維
が挙げられ、これらの１種を単独で又は２種以上を混合して用いることができる。
これらの中でも特に、木材パルプは繊維長が再生セルロースや非木材パルプに比べて短い為、合成繊維層４２を構成する熱可塑性合成繊維４４の隙間を通り抜けて表面に露出しやすいという観点から最も好ましく用いられる。
【００３６】
おむつ１では、肌側コアラップシート４１Ｕ及び非肌側コアラップシート４１Ｄそれぞれにおいて、一度吸収性コア４０に吸収された体液を吸収性コア４０の外面側に配される合成繊維層４２で表面シート２側に戻るのを防止する観点から、合成繊維層４２を構成する熱可塑性合成繊維４４は、その親水度が、親水性繊維層４３を構成する非熱可塑性の親水性繊維４５の親水度よりも低いことが好ましい。また、吸収性コア４０に対向配置される親水性繊維層４３で体液を拡散させ吸収性コア４０の利用効率を向上させる観点から、親水性繊維層４３を構成する非熱可塑性の親水性繊維４５は、その親水度が、合成繊維層４２を構成する熱可塑性合成繊維４４の親水度よりも高いことが好ましい。
【００３７】
本発明において、繊維の親水度は、下記方法で測定される水との接触角に基づき判断され、該接触角が９０度未満であれば親水性、９０度以上の場合であれば疎水性である。下記方法で測定される水との接触角が小さいほど親水性が高く（疎水性が低く）、該接触角が大きいほど親水性が低い（疎水性が高い）。コアラップシート４１において、親水性繊維層４３の主体をなす非熱可塑性の親水性繊維４５の水との接触角は９０度未満であり、合成繊維層４２の主体をなす熱可塑性合成繊維４４の水との接触角は９０度以上であることが好ましい。
【００３８】
＜接触角の測定方法＞
測定対象（肌側コアラップシート４１Ｕ又は非肌側コアラップシート４１Ｄ）から繊維を取り出し、その繊維に対する水の接触角を測定する。測定装置として、協和界面科学株式会社製の自動接触角計ＭＣＡ−Ｊを用いる。接触角の測定には蒸留水を用いる。インクジェット方式水滴吐出部（クラスターテクノロジー社製、吐出部孔径が２５μｍのパルスインジェクターＣＴＣ−２５）から吐出される液量を２０ピコリットルに設定して、水滴を、繊維の真上に滴下する。滴下の様子を水平に設置されたカメラに接続された高速度録画装置に録画する。録画装置は後に画像解析をする観点から、高速度キャプチャー装置が組み込まれたパーソナルコンピュータが望ましい。本測定では、１７ｍｓｅｃ毎に画像が録画される。録画された映像において、繊維に水滴が着滴した最初の画像を、付属ソフトＦＡＭＡＳ（ソフトのバージョンは２．６．２、解析手法は液滴法、解析方法はθ／２法、画像処理アルゴリズムは無反射、画像処理イメージモードはフレーム、スレッシホールドレベルは２００、曲率補正はしない、とする）にて画像解析を行い、水滴の空気に触れる面と繊維とのなす角を算出し、接触角とする。測定対象物から取り出した繊維は、繊維長１ｍｍに裁断し、該繊維を接触角計のサンプル台に載せて、水平に維持する。繊維１本につき異なる２箇所の接触角を測定する。Ｎ＝５本の接触角を小数点以下１桁まで計測し、合計１０箇所の測定値を平均した値（小数点以下第２桁で四捨五入）を、当該繊維の水との接触角と定義する。測定環境は、室温２２±２℃、湿度６５±２％ＲＨとする。
【００３９】
尚、吸収性物品からその構成部材（例えばコアラップシート４１）を取り出して評価測定する場合において、その構成部材が、接着剤、融着などによって他の構成部材に固定されている場合には、その固定部分を、溶剤の塗布、ドライヤーによる熱風吹き付け、コールドスプレー（例えばニチバン株式会社製の市販品）の吹き付けなどによって除去してから取り出す。
【００４０】
吸収性コア４０の非積繊部４８においては、図４及び図５に示すように、肌側コアラップシート４１Ｕと非肌側コアラップシート４１Ｄとが圧密部４６を介して互いに一体とされている。圧密部４６は、肌側コアラップシート４１Ｕを構成する熱可塑性合成繊維４４
及び非肌側コアラップシート４１Ｄを構成する熱可塑性合成繊維４４を、溶融させて一体として形成されていてもよく、熱をかけずに圧力によって圧着させて一体として形成されていてもよい。尚、おむつ１では、圧密部４６は、肌側コアラップシート４１Ｕを構成する熱可塑性合成繊維４４及び非肌側コアラップシート４１Ｄを構成する熱可塑性合成繊維４４を、溶融させて一体として形成されている。このように、おむつ１では、吸収性コア４０の非積繊部４８の圧密部４６において、肌側コアラップシート４１Ｕの合成繊維層４２及び親水性繊維層４３と、非肌側コアラップシート４１Ｄの合成繊維層４２及び親水性繊維層４３とが溶融一体化して接合されている。
【００４１】
吸収性コア４０の非積繊部４８の圧密部４６において、肌側コアラップシート４１Ｕの合成繊維層４２及び親水性繊維層４３と、非肌側コアラップシート４１Ｄの合成繊維層４２及び親水性繊維層４３とを溶融一体化させて接合し、体液吸収後の吸収体４の保形性を向上させる観点からは、肌側コアラップシート４１Ｕ及び非肌側コアラップシート４１Ｄの親水性繊維層４３は、構成する非熱可塑性の親水性繊維４５に、親水性の熱可塑性合成繊維（不図示）を含んでいることが好ましい。このような観点から、親水性繊維層４３は、該親水性の熱可塑性合成繊維（不図示）を親水性繊維層４３の全質量に対して少なくとも２０質量％以上含有していることが好ましく、３０質量％以上含有していることが好ましく、上限値としては５０質量％以下であることが好ましい。
【００４２】
親水性繊維層４３に親水性の熱可塑性合成繊維（不図示）を含む場合、親水性の熱可塑性合成繊維（不図示）としては、上述した合成繊維層４２の主体となる熱可塑性合成繊維４４と同じ素材からなる繊維に、不織布などの構成繊維に通常用いられる親水性の油剤を添加したものを用いることができる。該親水性の熱可塑性合成繊維（不図示）の親水度は、親水性繊維層４３を構成する非熱可塑性の親水性繊維４５の親水度よりも低くてもよいが、合成繊維層４２を構成する熱可塑性合成繊維４４の親水度よりも高いことが好ましい。
【００４３】
圧密部４６の形状のパターンは、円形若しくは多角形から形成されるドット状、帯状、又はこれらを組み合わせたパターンであり、縦方向Ｘに連続或いは分散して配されており、おむつ１では、図１及び図３に示すように吸収体４を平面視して、圧密部４６のパターンは、円形から形成されるドット状のパターンとなっている。そして、おむつ１では、このような円形の圧密部４６が、縦方向Ｘに分散配置されている。圧密部４６の面積（おむつ１では２本の非積繊部４８に配される複数の圧密部４６の合計面積）（Ｓ２）は、非積繊部４８の面積に伴って、適宜変更することができる。
【００４４】
おむつ１を、図１及び図３に示すように平面視して、非積繊部４８の面積（Ｓ１）に対する、圧密部４６の面積（Ｓ２）の割合（（Ｓ２／Ｓ１）×１００）は、圧密部４６の安定的な接合強度と、圧密部４６の柔らかさとの両立の観点から、１０％以上あり、２０％以上であることが好ましく、２５％以上であることが更に好ましく、８０％以下であり、７５％以下であることが好ましく、７０％以下であることが更に好ましく、５０％未満であることが特に好ましい。具体的には、１０％以上８０％以下であり、２０％以上７５％以下であることが好ましく、２５％以上７０％以下であることが更に好ましく、２５％以上５０％未満であることが特に好ましい。ここで、各圧密部４６の面積は、圧密部４６を平面視して、圧密部４６の外周で囲まれた部分の面積を意味する。
【００４５】
非積繊部４８の各圧密部４６においては、図５に示すように、肌側コアラップシート４１Ｕの親水性繊維層４３と非肌側コアラップシート４１Ｄの親水性繊維層４３とが当接している。そして、肌側コアラップシート４１Ｕにおいては親水性繊維層４３を構成する非熱可塑性の親水性繊維４５が外面側の合成繊維層４２を通り抜けて吸収体４の肌対向面側に露出している。また、非肌側コアラップシート４１Ｄにおいては親水性繊維層４３を構
成する非熱可塑性の親水性繊維４５が外面側の合成繊維層４２を通り抜けて吸収体４の非肌対向面側に露出している。好適に、圧密部４６は、肌側コアラップシート４１Ｕ及び非肌側コアラップシート４１Ｄにおいて厚み方向に圧密化された部分であるところ、この圧密化は、おむつ１では、熱、超音波などの、熱可塑性合成繊維４４の溶融を促進させる溶融促進手段を伴うエンボス加工（圧搾）によって実施されている。肌側コアラップシート４１Ｕ及び非肌側コアラップシート４１Ｄに対して斯かる溶融促進手段を伴う圧搾を行う場合、肌側コアラップシート４１Ｕ及び非肌側コアラップシート４１Ｄのどちら側から行ってもよく、両シート４１Ｕ，４１Ｄに対して該圧搾を行ってもよいが、熱可塑性合成繊維４４の溶融促進の観点から、肌側コアラップシート４１Ｕの外面側、或いは非肌側コアラップシート４１Ｄの外面側の合成繊維層４２に対して該圧搾を施すことが好ましい。圧密部４６は、肌側コアラップシート４１Ｕ及び非肌側コアラップシート４１Ｄにおける圧密部４６以外の部分（非圧密部）に比して、繊維間空隙が狭いか又は繊維間空隙が実質的に存在していない高密度部であり、該非圧密部は、圧密部４６に比して繊維間空隙が広い低密度部である。
【００４６】
おむつ１では、上述したように、各圧密部４６においては、図５に示すように、肌側コアラップシート４１Ｕの親水性繊維層４３を構成する非熱可塑性の親水性繊維４５が外面側の合成繊維層４２を通り抜けて吸収体４の肌対向面側に露出している。また、非肌側コアラップシート４１Ｄの親水性繊維層４３を構成する非熱可塑性の親水性繊維４５が外面側の合成繊維層４２を通り抜けて吸収体４の非肌対向面側に露出している。そして、肌側コアラップシート４１Ｕの親水性繊維層４３と非肌側コアラップシート４１Ｄの親水性繊維層４３とが当接している。その為、吸収体４の肌対向面側に露出する親水性繊維４５と、吸収体４の非肌対向面側に露出する親水性繊維４５とが、肌側コアラップシート４１Ｕの親水性繊維層４３及び非肌側コアラップシート４１Ｄの親水性繊維層４３を介して繋がっている。各圧密部４６において、肌側コアラップシート４１Ｕ側の非熱可塑性の親水性繊維４５が合成繊維層４２を通り抜けて吸収体４の肌対向面側に露出しているか否か、或いは、非肌側コアラップシート４１Ｄ側の非熱可塑性の親水性繊維４５が合成繊維層４２を通り抜けて吸収体４の非肌対向面側に露出しているか否かの確認は、該圧密部４６の厚み方向（Ｚ方向）に沿う断面の顕微鏡観察によって行うことができ、具体的には下記方法によって行うことができる。
【００４７】
＜圧密部において非熱可塑性の親水性繊維４５が合成繊維層４２を通り抜けて吸収体４の肌対向面側或いは非肌対向面側に露出していることの確認方法＞
０．５質量％の青色水溶液（ダイワ化成製造の愛染食用色素の食用青色１号）に評価対象のシート（コアラップシート４１）を浸し、３分静置後に該水溶液から該シートを取り出し、取り出したシートの肌対向面側を下に向けて、予め敷いておいた紙（キムタオル、日本製紙クレシア株式会社製）の上に載せ、該シートの上方から３ｋＰａの荷重を１分間かけて脱水する。この操作により該評価対象シートの構成繊維のうち親水性繊維は染色される。
こうして得られた染色済みのシートの評価対象の圧密部４６をおむつ１の横方向Ｙに沿ってフェザー社製片刃剃刀を用いて切断し、その切断面をマイクロスコープ（ＫＥＹＥＮＣＥ社製ＶＨＸ−１０００）を用いて２００〜５００倍の倍率で観察し、該圧密部４６において、吸収体４の肌対向面側或いは吸収体４の非肌対向面側に、非熱可塑性の親水性繊維４５が露出しているか否かを確認する。圧密部４６において、非熱可塑性の親水性繊維４５は染色されているため圧密部４６の吸収体４の肌対向面側或いは吸収体４の非肌対向面側に露出しているか否かの判別は容易である。
【００４８】
前述したように圧密部４６は、典型的には熱、超音波などを伴うエンボス加工によって形成されるところ、斯かるエンボス加工によって形成された圧密部４６の肌側コアラップシート４１Ｕの合成繊維層４２及び非肌側コアラップシート４１Ｄの合成繊維層４２にお
いては、その主体をなす熱可塑性合成繊維４４がエンボス加工時の熱や超音波によって軟化・溶融するため、本来の繊維集合体の形態が失われており、フィルム化している。このように圧密部４６のフィルム化した（繊維形態が失われた）合成繊維層４２に、親水性繊維層４３の主体をなす非熱可塑性の親水性繊維４５の一部が入り込んで、吸収体４の肌対向面側或いは吸収体４の非肌対向面側に露出している。つまり、圧密部４６において、吸収体４の肌対向面側を平面視して、フィルム化した合成繊維層４２の中に、親水性繊維４５の露出部が１個以上存在している。この露出部をなしている親水性繊維４５は、肌側コアラップシート４１Ｕの肌対向面側から非肌対向面側に亘って連続している。また、圧密部４６において、吸収体４の非肌対向面側を平面視して、フィルム化した合成繊維層４２の中に、親水性繊維４５の露出部が１個以上存在している。この露出部をなしている非熱可塑性の親水性繊維４５は、非肌側コアラップシート４１Ｄの非肌対向面側から肌対向面側に亘って連続している。
【００４９】
上述のように、おむつ１は、図２〜図４に示すように、吸収体４を構成する吸収性コア４０が肌側コアラップシート４１Ｕ及び非肌側コアラップシート４１Ｄで覆われており、肌側コアラップシート４１Ｕ及び非肌側コアラップシート４１Ｄが、それぞれ、吸収性コア４０に当接する内面側に配され且つ非熱可塑性の親水性繊維４５を主体として構成された親水性繊維層４３と、親水性繊維層４３に当接する外面側に配され且つ熱可塑性合成繊維４４を主体として構成された合成繊維層４２とを有する積層シートで形成されている。また、吸収性コア４０の非積繊部４８において、図４及び図５に示すように、肌側コアラップシート４１Ｕと非肌側コアラップシート４１Ｄとが圧密部４６を介して互いに一体とされている。このように、圧密部４６において、吸収性コア４０を覆う肌側コアラップシート４１Ｕと非肌側コアラップシート４１Ｄとが互いに一体となっているので、着用中の吸収体４の保形性に優れ、着用中に吸収体４が壊れ難く、使用感が向上する。特に、肌側コアラップシート４１Ｕ及び非肌側コアラップシート４１Ｄが不織布製の合成繊維層４２を含んでいるので、着用中に吸収体４が更に壊れ難くなっている。また、吸収性コア４０の非積繊部４８において、着用中に吸収された体液が、圧密部４６及び圧密部４６の周辺から吸収体４内に取り込まれると、肌側コアラップシート４１Ｕ及び非肌側コアラップシート４１Ｄを構成する、吸収性コア４０に当接する親水性繊維層４３を介して面方向に伝わり易く、液拡散性が向上し、吸収体４の利用効率が向上する。ここで、合成繊維層４２の熱可塑性合成繊維４４の親水度が、非熱可塑性の親水性繊維４５の親水度よりも低ければ、一度吸収体４に吸収された体液は、親水性繊維層４３に当接する外面側に配された合成繊維層４２によって、着用者の肌側に戻り難く、おむつ１の使用感が向上する。
【００５０】
また、おむつ１では、各圧密部４６において、図５に示すように、肌側コアラップシート４１Ｕの非熱可塑性の親水性繊維４５が合成繊維層４２を通り抜けて吸収体４の肌対向面側に露出し、非肌側コアラップシート４１Ｄの非熱可塑性の親水性繊維４５が合成繊維層４２を通り抜けて吸収体４の非肌対向面側に露出しており、肌側コアラップシート４１Ｕの親水性繊維層４３と非肌側コアラップシート４１Ｄの親水性繊維層４３とが当接している。その為、各圧密部４６において、吸収体４の肌対向面側に露出する親水性繊維４５が、体液の通液路（通液トリガー）として機能し易く、非積繊部４８に位置する吸収体４の肌対向面上の体液が、圧密部４６（親水性繊維４５の露出部）を通じて、親水性繊維層４３に拡散して吸収性コア４０内に速やかに取り込まれ易い。特に、吸収性コア４０の非積繊部４８が、少なくとも股下部１Ｍに配されていると、非積繊部４８に配された各圧密部４６を介して、吸収性コア４０内に速やかに取り込まれ易くなる。
【００５１】
上述した効果を一層奏する観点から、おむつ１では、以下の構成の1つ又は複数を備え
ていることが好ましい。
【００５２】
吸収性コア４０の非積繊部４８の位置に存在する複数の圧密部４６から任意に１０個を
選択した場合に、その１０個の圧密部４６において、吸収体４の肌対向面側、言い換えれば圧密部４６の肌対向面側に非熱可塑性の親水性繊維４５（肌側コアラップシート４１Ｕの親水性繊維層４３の構成繊維）が露出している圧密部（以下、「親水部露出圧密部」ともいう）の占める割合、即ち「（親水部露出圧密部の数／１０）×１００」によって算出される値は、４０％以上が好ましく、５０％以上がさらに好ましい。
尚、ある圧密部が前記親水部露出圧密部であるか否かは、次の方法によって確認する。即ち、評価対象の圧密部について、前記方法により、該圧密部の肌対向面側に親水性繊維層４３の繊維（親水性繊維４５）が露出しているか否かを確認し、斯かる繊維の露出が１箇所でも確認できた場合、該圧密部は前記親水部露出圧密部であるとする。
また、圧密部４６における評価シートの長手方向長さ（圧密部４６の平面視形状が矩形状の如き異方性形状の場合）又は縦方向Ｘの長さ（圧密部４６の平面視形状が円形状の如き等方性形状の場合）および評価シートの横方向長さ（圧密部４６の平面視形状が異方性形状の場合）又は横方向Ｙの長さ（圧密部４６の平面視形状が等方性形状の場合）が２ｍｍを超える場合、圧密部４６における評価シートの長手方向長さ２ｍｍ×評価シートの横方向長さ２ｍｍの範囲を１つの圧密部として扱い、親水性繊維４５の露出の確認および親水部露出圧密部が占める割合を算出することとする。
【００５３】
肌側コアラップシート４１Ｕ及び非肌側コアラップシート４１Ｄは、それぞれ、圧密部４６以外の部分において、合成繊維層４２は親水性繊維層４３に比して親水度が低い、換言すれば、親水性繊維層４３は合成繊維層４２に比して親水度が高いことが好ましい。ここでいう、シート（層）の親水度は、下記方法で測定される水滴消失率によって評価される。水滴消失率の値が小さいほど親水度が低く、水滴消失率の値が大きいほど親水度が高い。従って、「合成繊維層４２の水滴消失率＜親水性繊維層４３の水滴消失率」なる大小関係が成立することが好ましいということになる。
【００５４】
＜水滴消失率の測定方法＞
評価対象のシート（例えば肌側コアラップシート４１Ｕ又はその合成繊維層４２若しくは親水性繊維層４３）を、表面が水平になるように空中に固定し、該シートの上面の任意の２０箇所に、生理食塩水（濃度０．９質量％の食塩水）の水滴（１滴２μｌ）を、マイクロシリンジを用いて滴下する。評価対象のシートの親水度が高ければ、水滴は滴下後速やかに該シートに吸収されて消失し、該シートの親水度が低ければ、吸収されずに該シートの上面に残ったままとなる。水滴の消失の判定は、水滴を滴下してから１０秒後にシートの上面を目視観察する事により行う。また水滴消失率（％）は、２０箇所の測定の内、１０秒以内に水滴が消失した箇所の割合を算出することにより求める。
【００５５】
合成繊維層４２の圧密部４６以外の部分の水滴消失率と親水性繊維層４３の圧密部４６以外の部分の水滴消失率との比率は、前者が後者よりも小さいことが好ましい。
合成繊維層４２の圧密部４６以外の部分の水滴消失率は、好ましくは５０％以下、さらに好ましくは４０％以下、そして、下限値は０％である。
親水性繊維層４３の圧密部４６以外の部分の水滴消失率は、好ましくは７５％以上、さらに好ましくは８０％以上、そして、上限値は１００％である。
水滴数消失率の調整、即ち親水度の調整は、合成繊維層４２の構成繊維（熱可塑性合成繊維４４）及び親水性繊維層４３の構成繊維（親水性繊維４５）の種類、疎水化剤（主として合成繊維層４２用）や親水化剤（主として親水性繊維層４３用）の使用などによって実施可能である。
【００５６】
吸収体４を構成する吸収性コア４０は、おむつ１では、吸水性ポリマーとセルロース系繊維とを含んで構成されており、吸水性ポリマーとセルロース系繊維との含有質量比は、前者：後者として、好ましくは１：１．５〜１：０であり、更に好ましくは１：１．３〜１：０であり、セルロース系繊維を含まなくても良い。
【００５７】
また、尿等の体液の縦方向Ｘへの拡散を促進する観点から、肌側コアラップシート４１Ｕ及び非肌側コアラップシート４１Ｄは、それぞれ、親水性繊維層４３の主体をなす非熱可塑性の親水性繊維４５が、縦方向Ｘに配向していることが好ましい。
【００５８】
吸収性コア４０の各非積繊部４８に位置する圧密部４６の総面積は、好ましくは１２０ｍｍ2以上、さらに好ましくは２００ｍｍ2以上、そして、好ましくは２４００ｍｍ2以下
、さらに好ましくは２０００ｍｍ2以下である。
【００５９】
肌側コアラップシート４１Ｕ及び非肌側コアラップシート４１Ｄでは、それぞれ、熱可塑性合成繊維４４及び非熱可塑性の親水性繊維４５の繊維径は何れも細い方が好ましい。合成繊維層４２の主体をなす熱可塑性合成繊維４４の繊維径が比較的小さいことで、圧密化による該繊維４４の溶融、変形が一層起こりやすく、また、吸収体４の肌対向面側或いは非肌対向面側での親水性繊維４５の露出が一層起こりやすくなり、また、親水性繊維層４３の主体をなす親水性繊維４５の繊維径が比較的小さいことで、該繊維４５の斯かる露出が一層起こりやすくなる。以上の点から、熱可塑性合成繊維４４の繊度は、好ましくは０．７ｄｔｅｘ以上、さらに好ましくは１．０ｄｔｅｘ以上、そして、好ましくは４．４ｄｔｅｘ以下、さらに好ましくは２．２ｄｔｅｘ以下である。また、親水性繊維４５の太さは円形状ならば直径が、楕円・扁平形状の場合はその長軸の長さがそれぞれ、好ましくは５０μｍ以下、さらに好ましくは３０μｍ以下である。
【００６０】
また、非熱可塑性の親水性繊維４５に関し、親水性繊維４５の断面は、真円又はそれに近い円形状であることが、吸収体４の肌対向面側或いは非肌対向面側での露出をより確実に実現する観点から好ましい。
また、吸収体４の肌対向面側或いは非肌対向面側での露出部から合成繊維層４２への連続性を確保して、導液路としての機能がより確実に果たされるようにする観点から、親水性繊維４５の繊維長は長い方が好ましい。具体的には親水性繊維４５の繊維長は、好ましくは１ｍｍ以上、さらに好ましくは３ｍｍ以上、そして、好ましくは２０ｍｍ以下、さらに好ましくは１５ｍｍ以下である。
【００６１】
また、合成繊維層４２の坪量に関しては、比較的小さいことが好ましい。合成繊維層４２の坪量が過大となると、圧密部４６における合成繊維層４２（熱可塑性合成繊維４４）のフィルム化が過剰に促進される結果、圧密部４６の肌対向面側或いは非肌対向面側がフィルム化した合成繊維層４２によって完全に閉塞されてしまい、非熱可塑性の親水性繊維４５が吸収体４の肌対向面側或いは非肌対向面側に露出し難くなるおそれがある。以上の点から、合成繊維層４２の坪量は、好ましくは０．１ｇ／ｍ2以上、さらに好ましくは０
．３ｇ／ｍ2以上、そして、好ましくは１０ｇ／ｍ2以下、さらに好ましくは８ｇ／ｍ2以
下である。
【００６２】
肌側コアラップシート４１Ｕ及び非肌側コアラップシート４１Ｄは、合成繊維層４２の原反シート（典型的には、熱可塑性合成繊維４４を主体とする不織布）と、該原反シートは別体の、親水性繊維層４３の原反シート（典型的には、非熱可塑性の親水性繊維４５を主体とする紙）とを重ね合わせた積層体であってもよい。上述した吸収体４は、このような積層体からなる肌側コアラップシート４１Ｕ及び非肌側コアラップシート４１Ｄを用いて吸収性コア４０を被覆し、吸収性コア４０の非積繊部４８内において、積層体からなる肌側コアラップシート４１Ｕ及び非肌側コアラップシート４１Ｄの重なり所定箇所に対して、熱、超音波などの、熱可塑性合成繊維４４の溶融を促進させる溶融促進手段を伴うエンボス加工（圧搾）を施すことによって製造することができる。このエンボス加工によって、外面側の合成繊維層４２の原反シートにおける熱可塑性合成繊維４４が溶融、変形してフィルム化されると共に、内面側の親水性繊維層４３の原反シートにおける親水性繊維
４５が、そのフィルム化した部分の表面側に露出しやすくなる。斯かる方法によって製造された吸収体４においては、エンボス加工部が施された部分が圧密部４６となり、合成繊維層４２と親水性繊維層４３とは圧密部４６を介して接合一体化されている。このように、２枚の原反シートからなる積層体で形成された肌側コアラップシート４１Ｕ及び非肌側コアラップシート４１Ｄを用いる場合、各親水性繊維層４３の坪量は、紙としての形態を維持する観点から、好ましくは３．０ｇ／ｍ2以上、さらに好ましくは４．８ｇ／ｍ2以上、そして、好ましくは３０ｇ／ｍ2以下、さらに好ましくは２５ｇ／ｍ2以下である。
【００６３】
また、肌側コアラップシート４１Ｕ及び非肌側コアラップシート４１Ｄは、合成繊維層４２の原反シートと、非熱可塑性の親水性繊維４５を含む紙料スラリーと、抄紙網とを用いて、公知の湿式抄紙法によって製造されたシートであってもよい。具体的には、先ず、抄紙網上に合成繊維層４２の原反シートを載せる。次に、この抄紙網上の原反シートに親水性繊維４５を含む紙料スラリーを流し込む。流し込まれた紙料スラリー中の水は、原反シート及び抄紙網を順次透過して該抄紙網の下方から流れ落ち、該紙料スラリー中の親水性繊維４５は、原反シートの構成繊維（熱可塑性合成繊維４４）に絡まって原反シート中に留まり、これによって該抄紙網上に親水性繊維４５及び熱可塑性合成繊維４４を含有する２層構造の湿潤シートが形成される。抄紙網を挟んで原反シートとは反対側に吸引手段を配置しておき、該吸引手段で原反シートの脱水を促進しても良い。そして、この湿潤シートを湿式抄紙法で採用されている種々の乾燥手段によって乾燥することによって、目的とする肌側コアラップシート４１Ｕ及び非肌側コアラップシート４１Ｄが製造される。上述した吸収体４は、このように製造された肌側コアラップシート４１Ｕ及び非肌側コアラップシート４１Ｄを用いて吸収性コア４０を被覆し、吸収性コア４０の非積繊部４８内において、肌側コアラップシート４１Ｕ及び非肌側コアラップシート４１Ｄの重なり所定箇所に対して、熱、超音波などの、熱可塑性合成繊維４４の溶融を促進させる溶融促進手段を伴うエンボス加工（圧搾）を施すことによって製造することができる。斯かる方法によって製造された吸収体４においては、エンボス加工部が施された部分が圧密部４６となり、また、合成繊維層４２と親水性繊維層４３との一体化は、圧密部４６の他、両繊維４４，４５の絡み合いによってもなされている。
【００６４】
このような湿式抄紙法によって製造された肌側コアラップシート４１Ｕにおいては通常、前記原反シートにおける前記抄紙網との対向面側いわゆるワイヤー面側（前記紙料スラリーの供給側とは反対側）に非熱可塑性の親水性繊維４５が偏在するので、このワイヤー面側が親水性繊維層４３となる。肌側コアラップシート４１Ｕにおける親水性繊維４５の分布状態は、前記抄紙網が有する脱水孔の孔径やピッチなどを適宜調整することで調整可能である。特に、親水性繊維４５を含む前記紙料スラリーを原反シートに流し込んだ後に、該原反シートにおける前記フェルト面側に高圧水流を噴射すると、その後のエンボス加工によって形成された圧密部４６において、親水性繊維４５が吸収体４の肌対向面側或いは非肌対向面側に露出しやすくなるため、好ましい。
【００６５】
以上、本発明をその実施形態に基づいて説明したが、本発明は、前記実施形態に制限されることなく適宜変更が可能である。
【００６６】
例えば、おむつ１では、図１及び図３に示すように平面視して、圧密部４６のパターンは、円形から形成されるドット状のパターンであるが、図６（ａ）に示すように、多角形から形成されるドット状のパターンで形成されており、縦方向Ｘに分散配置されたパターンとなっていてもよい。また、図６（ｂ）及び図６（ｃ）に示すように、圧密部４６が線状から形成されるパターンで形成されており、縦方向Ｘに分散配置されたパターンとなっていてもよい。好適に、図６（ｂ）に示す線状の圧密部４６は、各非積繊部４８の縦方向Ｘに沿う一側縁から他側縁に向かって、横方向Ｙに平行に延びて形成されており、非積繊部４８の縦方向Ｘに一定の間隔を空けて配され、縦方向Ｘに分散配置されている。また、
好適に、図６（ｃ）に示す線状の圧密部４６は、各非積繊部４８の縦方向Ｘに沿う一側縁から他側縁に向かって、横方向Ｙに平行に延びる仮想線に交差するように形成されており、非積繊部４８の縦方向Ｘに一定の間隔を空けて配され、縦方向Ｘに分散配置されている。また、図６（ｄ）に示すように、圧密部４６が線状から形成されるパターンで形成されており、線状の圧密部４６が、各非積繊部４８の縦方向Ｘの一端から他端に向かって、縦方向Ｘに平行に延びて形成されており、非積繊部４８の横方向Ｙに一定の間隔を空けて配されていてもよい。また、圧密部４６のパターンは、円形若しくは多角形から形成されるドット状、又は帯状を組み合わせたパターンであってもよい。
【００６７】
また、おむつ１のコアラップシート４１は、図２に示すように、１枚からなるが、吸収性コア４０の肌対向面側を肌側コアラップシート４１Ｕで被覆し、吸収性コア４０の非肌対向面側を肌側コアラップシート４１Ｕとは別の２枚目の非肌側コアラップシート４１Ｄで被覆して、吸収性コア４０を包み込んでもよい。肌側コアラップシート４１Ｕと非肌側コアラップシート４１Ｄとが別体である場合、非肌側コアラップシート４１Ｄは、その組成や材質に関して、肌側コアラップシート４１Ｕと同じでも異なっていてもよい。
【００６８】
また、吸収性や防漏性等の向上の観点から、表面シート２と吸収体４（肌側コアラップシート４１Ｕ）との間に、サブレイヤーなどとも呼ばれる、紙あるいは各種不織布からなる液透過性シートが介在配置されていても良い。同様の観点から、おむつ１の肌対向面に、表面シート２及び吸収体４が一体的に圧密化されてなる溝が形成されていても良い。
【００６９】
また、本発明の吸収性物品は、展開型の使い捨ておむつに制限されず、人体から排出される体液（尿、軟便、経血、汗等）の吸収に用いられる物品を広く包含し、パンツ型の使い捨ておむつ、生理用ナプキン、生理用ショーツ等も包含される。
【符号の説明】
【００７０】
１  展開型使い捨ておむつ（吸収性物品）
２  表面シート
３  裏面シート
４  吸収体
４０  吸収性コア
４１  コアラップシート
４１Ｕ  肌側コアラップシート
４１Ｄ  非肌側コアラップシート
４２  合成繊維層
４３  親水性繊維層
４４  熱可塑性合成繊維
４５  非熱可塑性の親水性繊維
４６  圧密部
４８  非積繊部
１Ｆ  腹側部
１Ｍ  股下部
１Ｒ  背側部
Ｘ  縦方向
Ｙ  横方向
【図１】
2019042400.tif 000004
【図２】
2019042400.tif 000005
【図３】
2019042400.tif 000006
【図４】
2019042400.tif 000007
【図５】
2019042400.tif 000008
【図６】
2019042400.tif 000009